АГЕНТ ДЛЯ ПИГМЕНТИРОВАННОГО ПОКРЫТИЯ И ПОЛУЧЕННЫЕ ИЗ НЕГО ПОКРЫТИЯ

1. Композиция пигментированного покрытия на основе органических растворителей, которая включает, на основе общего количества композиции покрытия, от 0,02 до 0,75 вес. %, по крайней мере, одного сополимера (А), где сополимер (А) получают путем сополимеризации смеси олефиновых ненасыщенных мономеров (а), по крайней мере, в одном органическом растворителе, при этом смесь мономеров (а), которые подвергают сополимеризации, состоит из
(a1) от 10 до 60 мол. %, по крайней мере, одного мономера формулы (I), приведенной ниже:
где
1
1
4
2
1
4
R=C-С алкокси, R=C-С алкил, и m=0-2,
а также
(а2) от 40 до 90 мол. %, по крайней мере, одного дополнительного олефинового ненасыщенного мономера,
g
и сополимер (А) обладает температурой перехода в стеклообразное состояние T, по крайней мере, -30°С.
2. Композиции покрытия по п. 1, которая включает (В), который представляет собой, по крайней мере, один акрилатный полимер, полиуретановый полимер и/или полиэстер в качестве связующего агента.
3. Композиция покрытия по п. 2, где связующий агент (В) имеет число ОН от 15 до 350 мг КОН/г.
4. Композиция пигментированного покрытия на основе органических растворителей по любому из пп. 2 и 3, которая включает, по крайней мере, один полиэстер в качестве связующего агента (В).
5. Композиция покрытия по любому из пп. 1-4, которая включает в качестве пигмента, по крайней мере, один алюминиевый чешуйчатый пигмент.
6. Композиция покрытия по любому из пп. 1-5, где фракция, по крайней мере, одного сополимера (А), на основе общего количества композиции покрытия, составляет от 0,03 до 0,5 вес. %.
2
2
x
2
3
x
2
2
x
x
7. Композиция покрытия по любому из пп. 1-6, где, по крайней мере, 80 мол. %, предпочтительно 100 мол. %, мономеров (а2) являются выбранными из группы, которая состоит из мономеров формулы НС=СН-(С=O)-O-R, HC=CH(CH)-(C=O)-O-R и HC=CH-O-(C=O)-R, где R представляет собой алкильный радикал, содержащий от 1 до 20, предпочтительно от 1 до 10, атомов углерода.
2
2
x
2
3
x
2
2
x
x
8. Композиция покрытия по п. 7, которая не включает дополнительных сополимеров (А) помимо сополимеров (А), которые получают при использовании, по крайней мере, 80 мол. %, предпочтительно 100 мол. %, мономеров (а2), выбранных из группы, которая состоит из мономеров формулы HC=CH-(C=O)-O-R, HC=CH(CH)-(C=O)-O-R и HC=CH-O-(C=O)-R, где R представляет собой алкильный радикал, содержащий от 1 до 20, предпочтительно от 1 до 10, атомов углерода.
g
9. Композиция покрытия по любому из пп. 1-8, где, по крайней мере, один сополимер (А) обладает температурой перехода в стеклообразное состояние T от -25 до 50°С.
10. Способ получения многослойной красящей системы путем:
(1) нанесения, по крайней мере, одного материала базового покрытия на субстрат,
(2) образования полимерной пленки из материала базового покрытия, нанесенного на этапе (1),
(3) нанесения, по крайней мере, одного материала лакового покрытия на полученную пленку базового покрытия, и затем
(4) отверждения пленки базового покрытия вместе с материалом лакового покрытия, нанесенным на этапе (3),
где композиции покрытия по любому из пп. 1-9, используется в качестве материала базового покрытия, с пленкой лакового покрытия, которая представляет собой самую верхнюю пленку многослойной красящей системы.
11. Способ по п. 10, где перед нанесением материала базового покрытия сначала, по крайней мере, одно грунтовочное покрытие и затем, по крайней мере, одно поверхностное покрытие наносится на субстрат.
12. Способ по любому из пп. 10 и 11, где металлический субстрат или пластмассовый субстрат используется в качестве субстрата.
13. Способ по п. 10, где субстрат стадии (1) представляет собой многослойную красящую систему, которая имеет дефектные участки.
14. Многослойная красящая система, которую получают с помощью способа по любому из пп. 10-13.
15. Применение композиции покрытия по любому из пп. 1-9 для улучшения механических свойств многослойных красящих систем.